СПОСОБ ПОЛУЧЕНИЯ СПЕЧЕННОЙ КЕРАМИКИ, КЕРАМИКА, ПОЛУЧЕННАЯ ПРИ ПОМОЩИ СПОСОБА, И СОДЕРЖАЩАЯ ЕЕ ЗАПАЛЬНАЯ СВЕЧА

1. Способ получения керамики, согласно которому в емкости, содержащей жидкость, смешивают от 50 до 75 мас.% соединения, предназначенного для образования проводящей фазы, и от 25 до 50 мас.% одного или нескольких материалов, способствующих образованию изолирующих фаз, состоящих из нитрида кремния и модифицированного оксинитрида кремния, после термической обработки, приводящей к спеканию керамики; осуществляют операции измельчения, сушки и просеивания этой смеси; осуществляют прессование этой смеси; и осуществляют спекание этой меси для получения керамики с пористостью от 0 до 30%, отличающийся тем, что спекание производят под давлением, по меньшей мере, равном 50 бар, газа, не являющегося активным по отношению к компонентам смеси.
2. Способ по п.1, отличающийся тем, что указанным неактивным газом является азот.
3. Способ по п.1, отличающийся тем, что давление составляет, по меньшей мере, 80 бар.
2
4. Способ по п.1, отличающийся тем, что проводящую фазу выбирают из группы, в которую входят SiC и MoSi и их смеси.
5. Способ по п.1, отличающийся тем, что смешивание соединений и спекание производят таким образом, чтобы в конечной керамике содержание свободного нитрида кремния составляло от 15 до 22%.
6. Способ по п.1, отличающийся тем, что пористость полученной керамики составляет от 0 до 15%.
7. Способ по п.1, отличающийся тем, что в смесь добавляют от 3 до 10 мас.%, по отношению к общей массе соединений, предназначенных для образования проводящей и изолирующей фаз, одного или нескольких связующих и/или пластифицирующих органических соединений, и после прессования перед спеканием осуществляют операцию удаления связующего.
8. Способ по п.7, отличающийся тем, что измельчение осуществляют в два этапа, при этом добавление пластификатора производят между двумя этапами, и тем, что второй этап измельчения является менее интенсивным, чем первый этап.
3
4
2
3
2
3
9. Способ по одному из пп.1-8, отличающийся тем, что указанными материалами, обеспечивающими формирование изолирующих фаз, являются: SiN, AlO, MgO, CaO и оксиды редкоземельных металлов, такие как YO.
10. Спеченная керамика, отличающаяся тем, что получена при помощи способа по одному из пп.1-9.
2
11. Керамика по п.10, отличающаяся тем, что проводящей фазой является SiC или MoSi или их смеси.
12. Спеченная керамика по п.10 или 11, отличающаяся тем, что изолирующая фаза состоит из нитрида кремния и модифицированных оксинитридов кремния типа M Si M'ON или M Si M'M"ON, где М выбирают из Са, Mg, Sr, М' и М" выбирают из Al, Y, Pr, Nd, La.
13. Запальная свеча низкого напряжения с высокой энергией, содержащая между своими электродами керамику, отличающаяся тем, что указанная керамика является керамикой по одному из пп.10-12.